(57)【要約】本発明は、建設材料表面への半透明コーティングとして使用されるＮＯｘ除去性組成物であって、該ＮＯｘ除去性組成物が、少なくとも、ａ）少なくとも脱ＮＯｘ活性を持つ光触媒性二酸化チタン粒子、ｂ）脱ＨＮＯ３活性を持つ粒子、およびｃ）当該粒子がその中に分散されているところの、ケイ素に基づいた物質を含み、ここで当該光触媒性粒子が１〜５０ｎｍの範囲の結晶サイズを持ち、かつａ）およびｂ）の粒子が当該組成物の全重量の２０重量％未満の量で存在している、上記のＮＯｘ除去性組成物に関する。【選択図】なし【特許請求の範囲】
【請求項１】
建設材料表面への半透明コーティングとして使用されるＮＯｘ除去性組成物であって、該ＮＯｘ除去性組成物が、少なくとも
ａ）少なくとも脱ＮＯｘ活性を持つ光触媒性二酸化チタン粒子、
ｂ）脱ＨＮＯ３活性を持つ粒子、および
ｃ）当該粒子がその中に分散されているところの、ケイ素に基づいた物質
を含み、ここで当該光触媒性粒子が１〜５０ｎｍの範囲の結晶サイズを持ち、かつａ）およびｂ）の粒子が当該組成物の全重量の２０重量％未満の量で存在している、上記のＮＯｘ除去性組成物。
【請求項２】
光触媒性粒子が、アナターゼ型の酸化チタン、ルチル型の酸化チタンまたはこれらの混合物を少なくとも含んでいる、請求項１に従う組成物。
【請求項３】
二酸化チタン粒子が、主としてアナターゼ結晶型である、請求項３〜４のいずれか１項に従う組成物。
【請求項４】
結晶性二酸化チタン粒子が、１〜５０ｎｍ、特に２〜３０ｎｍ、より特に５〜２０ｎｍの平均サイズを示す、請求項３に従う組成物。
【請求項５】
光触媒性粒子が、３０ｍ２／ｇ超のグラム当たり表面積を持っている、請求項１〜４のいずれか１項に従う組成物。
【請求項６】
光触媒性粒子が、当該組成物の全重量の０．１〜１５重量％、好ましくは１〜１２重量％、最も好ましくは２〜１０重量％の（乾燥物で表現された）量で存在している、請求項１〜５のいずれか１項に従う組成物。
【請求項７】
脱ＨＮＯ３粒子が、塩基性化合物を含んでいる、請求項１〜６のいずれか１項に従う組成物。
【請求項８】
脱ＨＮＯ３粒子が、炭酸カルシウム、炭酸亜鉛またはこれらの混合物を含んでいる、請求項７に従う組成物。
【請求項９】
脱ＨＮＯ３粒子が、当該組成物の全重量の０．０５〜１５重量％、特に０．１〜１重量％の量で存在している、請求項８に従う組成物。
【請求項１０】
光触媒性二酸化チタン粒子および脱ＨＮＯ３粒子を、０．０５〜１．２、特に０．１〜１、より特に０．２〜０．８の範囲の脱ＨＮＯ３粒子／光触媒性粒子の比で含んでいる、請求項１〜９のいずれか１項に従う組成物。
【請求項１１】
ケイ素に基づいた物質が、ポリシロキサン膜を与える、請求項１〜１０のいずれか１項に従う組成物。
【請求項１２】
ケイ素に基づいた物質が、少なくともポリシロキサン重合体を含んでいる、請求項１〜１１のいずれか１項に従う組成物。
【請求項１３】
さらに溶媒を含んでいる、請求項１〜１２のいずれか１項に従う組成物。
【請求項１４】
材料の表面に大気汚染物質に対する自己浄化特性を与える方法において、少なくとも
−  材料の表面上に請求項１〜１３のいずれか１項に従う組成物を施与すること、および
−  該組成物を乾燥または硬化して、材料上に透明コーティングを得ること
の段階を含む、上記方法。
【発明の詳細な説明】
【技術分野】
【０００１】
本発明は、建設材料表面に半透明コーティングとして使用される、光触媒性自己浄化特性を持つ組成物に関する。
【背景技術】
【０００２】
建物およびコーティングの分野では、環境の汚染が、建物の外回り材料および屋外建造物の汚染という深刻な問題を起こしている。空気中に浮遊する粉塵および粒子は、好天候の際に建物の屋根および外壁上に堆積する。降雨に曝されると、堆積物は雨水とともに流れ、建物の外壁に沿って流れ落ちる。その結果、汚染物質は雨水の流れ跡に沿って付着する。表面が乾くと、汚れが縞模様に現れる。
【０００３】
この問題を少なくともある程度解決するために、建設材料表面にコーティングを堆積することが既に提案されている。あるいは、当該コーティングはさらに、大気中の汚染物質に対する光触媒性自己浄化特性を示す。たとえば、酸化チタン光触媒性コーティングが、欧州特許第０９０１９９１号、国際特許出願公開第９７／０７０６９号、国際特許出願公開第９７／１０１８６号および国際特許出願公開第９８／４１４８０号に開示されている。
【０００４】
もっと具体的には、半導体である二酸化チタン（ＴｉＯ２）は、（たとえば、紫外光からの）紫外線の放射を電子および正孔に転換し、これらは有害な有機化合物の無害な物質への分解を最終的に引き起こすことができる。典型的な大気汚染物質は、被覆された材料表面に吸着された、たとえば酸化窒素、オゾンおよび有機汚染物質である。有機汚染物質の濃度が、とりわけ強烈な日光の下で、比較的高いかも知れないが、材料の利用できる表面積もまた比較的高い、建て込んだ地域、たとえば市街地で、これは特に有利である。
【０００５】
しかし、そのように形成された酸化された化学種、たとえば水および酸素の存在下にＮＯ２およびＮＯとＴｉＯ２／紫外光との反応から生成されるＨＮＯ３に付随する一つの問題は、材料の被覆された表面へそれが吸着されることであり、これは汚れおよび／または腐食の問題を引き起こしうる。
【特許文献１】欧州特許第０９０１９９１号公報
【特許文献２】国際特許出願公開第９７／０７０６９号公報
【特許文献３】国際特許出願公開第９７／１０１８６号公報
【特許文献４】国際特許出願公開第９８／４１４８０号公報
【発明の開示】
【発明が解決しようとする課題】
【０００６】
したがって、従来のコーティングよりも汚染除去特性、非汚染能力および顕著な耐久性が有意に改善されたコーティングの必要性が依然として存在する。
【課題を解決するための手段】
【０００７】
驚いたことに、本発明者らは、コーティングとして使用される特定の組成物によって、このような目的が有効に達成されることができることを発見した。
【発明の効果】
【０００８】
したがって、本発明の目的は、材料の表面へコーティングとして施与されると、ＮＯｘおよび任意的にＶＯＣｘ（すなわち、揮発性有機内容物、たとえばキシレンおよびベンゼン）を除去する、改善された特性を示す組成物を提供することである。
【０００９】
本発明のもう一つの目的は、コーティングの半透明性を犠牲にすることなく、このような特性を与えることができる組成物を提供することである。
【００１０】
本発明のさらにもう一つの目的は、材料の表面へコーティングとして施与されると、特に降雨によってまたは水で洗うことによって、汚染物質をそこから容易にはがすことができる組成物を提供することである。具体的には、基体の表面に施与されて膜を形成すると、該表面上に付着された汚染物質またはその誘導体が水によって容易に洗い流されることを、該組成物は可能にする。
【発明を実施するための最良の形態】
【００１１】
１の面に従うと、本発明は、建設材料表面への半透明コーティングとして使用されるＮＯｘ除去性組成物であって、該ＮＯｘ除去性組成物が、少なくとも
ａ）少なくとも脱ＮＯｘ活性を持つ光触媒性二酸化チタン粒子、
ｂ）脱ＨＮＯ３活性を持つ粒子、および
ｃ）当該粒子がその中に分散されているところの、ケイ素に基づいた物質
を含み、ここで当該光触媒性粒子が１〜５０ｎｍの範囲の結晶サイズを持ち、かつ粒子ａ）およびｂ）が当該組成物の全重量の２０重量％未満の量で存在している、上記のＮＯｘ除去性組成物に関する。
【００１２】
他の面に従うと、本発明は、材料の表面に大気汚染物質に対する自己浄化特性を与える方法において、少なくとも
−  材料の表面上に本発明に従う組成物を施与すること、および
−  当該組成物を乾燥または硬化して、半透明コーティング系を付与すること
の段階を含む、上記方法に関する。
【００１３】
光触媒性二酸化チタン粒子
【００１４】
本発明に従う組成物は、少なくとも脱ＮＯｘ活性を持つ、少なくとも分散された光触媒性二酸化チタン粒子を含み、ここでＮＯｘとはＮＯおよび／またはＮＯ２を意味する。特定の実施態様に従うと、当該光触媒性粒子は、脱ＶＯＣ活性をも示す。
【００１５】
本発明では、本明細書で使用される「脱ＮＯｘおよび／または脱ＶＯＣ」活性の語句は、ＮＯｘおよび／またはＶＯＣ化学種をそれらのそれぞれの酸化された化学種、たとえばＮＯｘについてはＨＮＯ３に変換する能力を言う。
【００１６】
具体的には、本発明では、本明細書で使用される「光触媒性粒子」の語は、その物質の結晶の伝導帯と価電子帯との間のエネルギーギャップより高いエネルギー（すなわち、より短い波長）を持つ光（励起光）に曝露されたときに、価電子帯において電子の励起（光励起）を引き起こして、伝導帯電子および価電子帯正孔を生成することができるところの物質に基づいた粒子を言う。
【００１７】
本発明に従う組成物に含有される光触媒性二酸化チタン粒子は、基本的にアナターゼおよびルチル形態の酸化チタン並びにこれらの混合物を包含する。とはいえ、アナターゼ型酸化チタンが、その高い光活性のためにとりわけ好まれる。
【００１８】
コーティングの二酸化チタン粒子については、該粒子の性質は、好ましくは主としてアナターゼ結晶形態である。「主として」とは、コーティング組成物の二酸化チタン粒子中のアナターゼのレベルが５０質量％超であることを意味する。コーティング組成物の粒子は、好ましくは８０％超のアナターゼのレベルを示す。
【００１９】
結晶化度および結晶相の性質は、Ｘ線回折によって測定される。
【００２０】
コーティング中に取り込まれた結晶性二酸化チタン粒子は、１〜１５０ｎｍの範囲、好ましくは２〜３０ｎｍの範囲、さらにより好ましくは５〜２０ｎｍの平均サイズを示す。該直径は、透過型電子顕微鏡法（ＴＥＭ）およびまたＸＲＤによって測定される。
【００２１】
好まれる光触媒粒子は、ＢＥＴ法によって測定された、たとえば３０ｍ２／ｇより高い、好ましくは５０ｍ２／ｇより上、最も好ましくは約１００ｍ２／ｇより大きい、グラム当りの高い表面積を持つ。
【００２２】
対照的に、慣用のＴｉＯ２顔料、すなわち光触媒特性を持つもの、のグラム当り表面積は、約１〜３０ｍ２／ｇである。光触媒粒子のはるかにより小さい粒子および微結晶の違いが、はるかにより高い表面積を生み出す。
【００２３】
本発明に特に便利なのは、Ｍｉｌｌｅｎｎｉｕｍ  Ｉｎｏｒｇａｎｉｃ  Ｃｈｅｍｉｃａｌｓ社によってＳ５−３００Ｂの名称の下に販売されている光触媒性ＴｉＯ２である。
【００２４】
光触媒活性を持つ粒子は、当該組成物の全重量の０．１〜１５重量％、好ましくは１〜１２重量％、最も好ましくは２〜１０重量％の（乾燥物で表現された）量で加えられる。
【００２５】
特に、本発明に従う組成物は、光触媒性粒子を少なくとも５重量％含む。
【００２６】
特定の実施態様に従うと、光触媒性粒子は、脱ＶＯＣ除去特性をも示すことができる。
【００２７】
水中への分散によって調製されたゾルとして、水含有若しくは溶媒含有ペーストとして、または粉体として、光触媒性二酸化チタン粒子は使用されることができる。ゾルを調製するために使用される分散剤の好まれる例は、水、アルコール、たとえばメタノール、エタノール、イソプロパノール、ｎ−ブタノールおよびイソブタノール、並びにケトン、たとえばメチルエチルケトンおよびメチルイソブチルケトンを含む。
【００２８】
脱ＨＮＯ３粒子
【００２９】
ＮＯｘ粒子から光触媒作用によって生成された、酸化された化学種であるＨＮＯ３を除去するための分散粒子を、本発明に従う組成物は含む。第二のタイプのこれらの粒子は、「ＨＮＯ３除去性粒子」または脱ＨＮＯ３粒子と呼ばれる。
【００３０】
脱ＨＮＯ３粒子の例証となる例は、塩基性化合物、特に任意の不溶性炭酸塩、たとえば炭酸カルシウム、炭酸亜鉛、炭酸マグネシウムおよびこれらの混合物を含む。とりわけ、このような化合物の好まれる例は、炭酸カルシウムを含む。その量については、特別の制限は課されないが、ＨＮＯ３のそのアルカリ塩への変換を達成するために十分でなければならず、第二に、それを含むコーティングと相容性でなければならない。当該組成物の全重量の０．０５〜１５重量％、特に０．１〜２重量％の（乾燥物で表現された）量が、特に好都合でありうる。
【００３１】
脱ＨＮＯ３粒子／光触媒性粒子の比は、０．０５〜２、特に０．１〜１、より特に０．２〜０．８で変動することができる。
【００３２】
当該粒子、すなわち脱ＨＮＯ３粒子および光触媒性粒子は、本発明に従う組成物の全重量の２０重量％未満、特に１５重量％未満、より特に１２重量％未満の（乾燥物で表現された）量で該組成物中に含まれる。
【００３３】
ケイ素に基づいた成分
【００３４】
これまでに開示された粒子がその中に閉じ込められているところの、ケイ素に基づいた成分を、本発明の組成物は含有する。
【００３５】
具体的には、本発明では、本明細書で使用される「ケイ素に基づいた物質」の語は、シリカに基づいた任意の物質またはその混合物を言い、これはコーティングに好都合な、ケイ素に基づいた膜を与える能力がある。
【００３６】
ケイ素に基づいた物質は、好都合にポリシロキサン重合体膜を与える。
【００３７】
１の実施態様に従うと、ケイ素に基づいた物質は、特に式
2007522923.tif 000002
を持つ、少なくとも１のポリシロキサン誘導体を含み、
この式で、
−  ｎは、４０〜７０％の範囲の重量百分率固形分を持つ、ポリシロキサンの水性分散体を与える値を持ち、かつ
−  Ｒ１およびＲ２は、１〜２０の炭素原子のアルキル基またはアリール基、たとえばフェニルである。
【００３８】
典型的には、ｎの値は、約５０〜２０００の範囲である。
【００３９】
実例となるＲ１およびＲ２基は、アルキル基（たとえば、メチル、エチル、プロピル、ブチル、２−エチルブチル、オクチル）、シクロアルキル基（たとえば、シクロヘキシル、シクロペンチル）、アルケニル基（たとえば、ビニル、ヘキセニル、アリル）、アリール基（たとえば、フェニル、トリル、キシリル、ナフチル、ジフェニル）、アラルキル基（たとえば、ベンジル、フェニルエチル）、その中の炭素に結合された水素の一部若しくは全部が（たとえば、ハロゲン原子若しくはシアノで）置換されているところの、前記の基のいずれか、または、例としてアミノ基、エーテル基（−Ｏ−）、カルボニル基（−ＣＯ−）、カルボキシル基（−ＣＯＯＨ−）若しくはスルホニル基（−ＳＯ２−）（たとえば、クロロメチル、トリフルオロプロピル、２−シアノエチル、３−シアノプロピル）で置換された、若しくはそれらを含有する基である。
【００４０】
本発明に特に便利なのは、ＷＡＣＫＥＲ−Ｃｈｅｍｉｅ会社によってＷＡＣＫＥＲ  ＢＳ  ４５の商標の下に販売されているポリシロキサンに係るものである。
【００４１】
本発明に従う組成物中のポリシロキサンの含有量は、適当に決定されることができる。
【００４２】
本発明に従う組成物は、少なくとも１の溶媒を含むことができる。
【００４３】
本発明に使用できる溶媒の例は、水、有機溶媒、および水と有機溶媒とからなる混合溶媒を含む。水およびアルコールが特に好まれる。
【００４４】
本発明に従う組成物は、任意的な成分を含有することができるが、ただし当該添加が貯蔵寿命、紫外線耐久性、半透明性または非汚染特性を損なわないことを条件とする。追加される当該化合物の例は、充填剤（一または複数の充填剤）、たとえば石英、方解石、粘土、タルク、重晶石および／またはＮａ−Ａｌ−ケイ酸塩；顔料、たとえばＴｉＯ２、リトポンおよび他の無機顔料；分散剤、たとえばポリリン酸塩、ポリアクリレート、ホスホン酸塩、ナフテンおよびスルホン酸リグニン；湿潤剤、たとえばアニオン性、カチオン性、両性および非イオン性の界面活性剤；消泡剤、たとえばシリコンエマルション、炭化水素、長鎖アルコール等；安定剤、たとえばほとんどの場合にカチオン性化合物；合体剤、たとえばアルカリ安定性エステル、グリコール、炭化水素；レオロジー添加剤、たとえばセルロース誘導体（ＣＭＣ、ＨＥＣ）、キサンタンガム、ポリウレタン、ポリアクリレート、変性デンプン、ベントン（ｂｅｎｔｏｎｅ（商品名））および他の層状ケイ酸塩；撥水剤、たとえばアルキルシリコネート、シロキサン、ワックスエマルション、脂肪酸Ｌｉ塩並びに慣用の殺菌剤または殺生物剤を含む。
【００４５】
本発明の組成物は、任意の適当な方法によって材料の表面上に施与されることができ、適当な方法の例は、吹き付け塗装、浸漬塗装、流し塗り、スピンコーティング、ロール塗り、刷毛塗り、およびスポンジ塗りを含む。
【００４６】
基体の表面上に施与された後の組成物は、それから乾燥されまたは硬化されて、薄膜を形成する。本明細書で使用される「乾燥されまたは硬化され」の語句は、本発明に従う組成物中に含有されたケイ素に基づいた物質が、ケイ素膜に転化されることを意味する。したがって、乾燥は、空気乾燥あるいは熱乾燥によって遂行されることができる。あるいは、紫外線照射等が実施されて、前駆体がケイ素膜に転化されるまで重合が引き起こされることができる。
【００４７】
本発明に従う組成物は、非常に多様な材料の表面に施与されることができる。
【００４８】
該材料は特に限定されず、その例は、金属、セラミックス、ガラス、プラスチック、木、石、セメント、コンクリート、繊維、織布、並びに上記の材料の組み合わせおよび上記の材料の積層物を含む。該組成物が施与されることができる具体的な例は、住居、ビルディング材料；建物の外部；建物の内部；サッシ；窓ガラス；構造材料；機械および物品の外面；防塵カバーおよび防塵コーティング；並びにフィルム、シートおよびシールを含む。
【００４９】
本発明の好まれる実施態様物を調製する際に、本発明の目的を促進するために各種の代替物が使用されることができる。
【００５０】
以下の実施例が、本発明の理解を助けるために提供され、これらはいかなる様式においても本発明を限定することを意図するものでなく、かつそのように解釈されてはならない。本発明の開示を読んで当業者に明らかになりうるすべての代替事物、変形および均等事物は、本発明の精神および範囲内に包含される。
【実施例１】
【００５１】
以下の物質を使用して、塗料が調製された。
−  ＴｉＯ２（２４重量％）：Ｍｉｌｌｅｎｎｉｕｍ  Ｉｎｏｒｇａｎｉｃ  Ｃｈｅｍｉｃａｌｓ社からのＴｉＯ２  Ｓ５−３００Ｂ、
−  ケイ酸ナトリウム：Ｉｎｅｏｓ社からのケイ酸ナトリウム溶液  Ｃｒｙｓｔａｌ  ７９銘柄、ＳｉＯ２として３８６ｇ／ｌ（リットル）であり、１８３ｇ／ｌ（リットル）まで希釈、
−  Ｕ３（２１重量％）：Ｓｏｌｖａｙ社からの沈降炭酸カルシウム  ２１％固形分含有量まで水中に分散された、
−  １％ＭＲ：Ｈｅｒｃｕｌｅｓ社からのヒドロキシエチルセルロース  Ｎａｔｒｏｓｏｌ  ＭＲ、水中１％溶液、
−  Ｆｏａｍａｓｔｅｒ  ＮＸＺ：Ｃｏｇｎｉｓ社からの消泡剤、
−  Ｗａｃｋｅｒ  ＢＳ４５：Ｗａｃｋｅｒ  Ｃｈｅｍｉｅ社からのポリシロキサン重合体ラテックス、
−  Ｔｅｘａｎｏｌ：Ｅａｓｔｍａｎ  Ｃｈｅｍｉｃａｌ社からの２，２，４−トリメチル−１，３−ペンタンジオールモノイソブチレート。
【００５２】
塗料は、ＡおよびＢと称される２部に分けられて調製される。
【００５３】
Ａ部については、ＴｉＯ２ゾルが水で希釈され、それからそれにケイ酸ナトリウム、炭酸カルシウムが加えられ、続いてヒドロキシエチルセルロースおよび消泡剤が加えられる。
【００５４】
これら成分は、高せん断下に混合される。
【００５５】
Ｂ部については、水がポリシロキサン重合体に加えられ、そしてこれのｐＨがそれから１０．０に調節され、続いてケイ酸ナトリウムが加えられる。Ａ部が、次に高せん断混合下にＢ部と混合される。最後に、Ｔｅｘａｎｏｌが加えられる。
【００５６】
このように調製された塗料の組成が、表１に記載される。
【表１】
2007522923.tif 000003
表に記載された百分率は、市販製品、すなわち乾燥物プラス溶媒において表現された百分率である。
【００５７】
ＮＯｘの測定は、Ｍｅｌｉｎｅｘ（Ｍｙｌａｒ）の基体上に調製された１０ｃｍ×１ｃｍである塗膜について行われた。
【００５８】
使用されるＮＯｘは３０ｐｐｍのＮＯである。初期値の測定の後、フィルター付きキセノン光源を使用して３００〜４００ｎｍ領域の範囲の５５Ｗ／ｍ２の紫外線を１８時間、塗膜は照射された。ＮＯｘ測定については、３００〜４００ｎｍの範囲の１０Ｗ／ｍ２の紫外線を発光する紫外線蛍光管を用いて、サンプルは照射される。
【００５９】
コーティングによるＮＯ／ＮＯ２除去率を測定するために使用される装置、製品および方法は、以下の通りである。
【００６０】
１．装置
【００６１】
酸化窒素分析器  ＳＩＧＮＡＬ  ４０００
紫外線ランプ  型式ＶＬ−６ＬＭ、３６５および３１２ナノメートル波長
−  ＢＤＨ社製
気密サンプル室
３流路ガス混合器
−  蘭国、Ｂｒｏｏｋｓ  Ｉｎｓｔｒｕｍｅｎｔｓ社製
【００６２】
２．ガス
【００６３】
ＮＯ  酸化窒素
ＮＯ２  二酸化窒素
ＮＯｘ  ＮＯとＮＯ２との混合物
水蒸気を含有する圧搾空気
【００６４】
３．方法
【００６５】
測定の方法は以下の通りである。
１．分析器および排気ポンプのスイッチを入れる。排気管が大気に通じていることを確かめる。
２．放置暖機する。分析器が作動を開始する前に、いくつかの内部部品は作動温度に達する必要がある。この工程は典型的には周囲温度でのスタートから６０分間かかり、そして作動条件が満たされるまでには「開始手順中」とのメッセージが表示されるだろう。
３．暖機後に、ガス混合器への空気および試験用ガスの供給を開始する。
４．メーカーの指示に従って、試験用ガスの供給のみに基づいて（ガス混合器への空気流路を閉じて）、分析器を較正する。
５．較正後に、ガス混合器への試験用ガスの供給を閉じる。
６．試験サンプルを試験室に入れ、そして試験室を密閉する。
７．空気および試験用ガスの両方を開き、そして分析器の出力によって示されるように、試験用ガスの所要のレベルに達するまでそれぞれを調節する。該レベルを記録する。
８．試験用ガスのレベルが所望の点になったときに、紫外線ランプを点ける。
９．照射されたサンプルの値が平衡に達するように、典型的には５分間まで放置する。
１０．分析器に示された値を記録する。
１１．「初期値」、すなわち紫外線なし、設定された期間の紫外線露光後の「最終値」、Δ値、すなわち初期値引く最終値、および削減率％、すなわち（Δ値／初期値）×１００を報告する。
【００６６】
結果は以下の表に提示される。
【表２】
2007522923.tif 000004
【国際調査報告】
2007522923.tif 000005
2007522923.tif 000006
2007522923.tif 000007